REVENDICATIONS 1. Dispersion de particules de dioxyde de titane photocatalytique, caractérisée en ce que la phase liquide comprend au moins un polyorganosiloxane: - soit de formule moyenne (I) : MαDssQ#(ORi)#, dans laquelle: M = Rii3Sio1l2 D = Rii2SiO2/2 Q = SiO4/2 avec Rii, identique ou différent, représentant soit un radical alkyle linéaire ou ramifié ayant de 1 à 8 atomes de carbone, soit un groupe aryle substitué ou non ayant de 6 à 12 atomes de carbone, soit un groupe aralkyle, alkaryle, aryloxyalkyle ou alcoxyaryle dans lequel le groupe aryle comprend de 6 à 12 atomes de carbone qui peuvent éventuellement être substitués par au moins un groupe alkyle ou alkoxy, linéaire ou ramifié, ayant de 1 à 4 atomes de carbone, et dans lequel le groupe alkyle ou alkoxy a de 1 à 4 atome de carbone et est linéaire ou ramifié, a, ss et 6 représentent respectivement les fractions molaires des atomes de silicium des motifs M, D et Q, avec a + ss + 6 = 1, et: a ss S 0,85, ô > - 0,10, Ri, identique ou différent, représentant un groupe alkyle ayant de 1 à 4 atomes de carbone, * e représente le nombre moyen de motifs O1/2Ri par atome de silicium, - soit de formule moyenne (II) : MaDssT (01/2Ri) dans laquelle: * M, D, Ri et e ont la signification ci-dessus, T = RiiSiO3/2, avec R11 de même signification que ci-dessus, a, ss et y représentent respectivement les fractions molaires des atomes de silicium des motifs M, D et T, avec a + ss + y = 1, et: a # 0,20, de préférence a # 0,010, 13 S 0,60, y > 0,30. 2. Dispersion selon la revendication 1, caractérisée en ce queue polyorganosiloxane est de formule (I) ou (II) et Ri est un groupement éthyl ou méthyl 3. Dispersion selon la revendication 1 ou 2, caractérisée en ce que le polyorganosiloxane est de formule (II) et: - pour chaque motif T = RiiSiO3/2, R" est un méthyl, - pour chaque motif D = Rii2SiO2/2, un substituant Rii est un méthyl et un substituant R est un octyl, - ss vaut au plus 0,10, - y vaut au moins 0,70. 4. Dispersion selon la revendication 1 ou 2, caractérisée en ce que le polyorganosiloxane est de formule (II) et: - pour chaque motif T = RiiSiO3,2 avec Rii est un méthyl, - pour chaque motif D = Rii2Sio2/2 les deux substituants Rii sont des méthyl, - ss vaut au plus 0,30, - y vaut au moins 0,70. 5. Dispersion selon la revendication 1 ou 2, caractérisée en ce que le polyorganosiloxane est de formule (II) et: - pour chaque motif T = RiiSiO3/2 avec Rii propyl, - pour chaque motif D = R112Si02/2 les deux substituants R11 sont des méthyl, - 13 vaut au plus 0,40, - y vaut au moins 0,40. 6. Dispersion selon l'une quelconque des revendications précédentes, caractérisée en ce que la phase liquide comprend un catalyseur de réticulation. 7. Dispersion selon la revendication 6, caractérisée en ce que le catalyseur de réticulation est choisi parmi les composés organiques du titane ou de l'étain, notamment les titanates d'alkyle et le dicarboxylate de dialkyl-étain. 8. Dispersion selon l'une quelconque des revendications précédentes, caractérisée en ce que la phase liquide comprend un solvant organique choisi parmi les solvants des polymères silicones tels que le D4 (octaméthylcyclotétrasiloxane) ou d'autres siloxanes volatils, le white spirit, les alcools en C1-C8, les hydrocarbures aliphatiques ou aromatiques. 9. Dispersion selon l'une quelconque des revendications précédentes, caractérisée en ce que les particules sont des particules de dioxyde de titane présentant une taille d'au plus 100 nm. 10. Dispersion selon l'une quelconque des revendications précédentes, caractérisée en ce que les proportions entre les particules et le polyorganosiloxane sont telles que les particules représentent au moins 5 % en poids du mélange particules + polyorganosiloxane. 11. Dispersion selon l'une quelconque des revendications précédentes, caractérisée en ce qu'elle comprend au moins 5 % en poids de catalyseur de réticulation par rapport àu mélange polyorganosiloxane + catalyseur. 12. Procédé de préparation d'une dispersion selon rune des revendications précédentes, caractérisé en ce qu'on mélange les particules de dioxyde de titane et le polyorganosilaxane. 13. Utilisation de la dispersion selon l'une quelconque des revendications 1 à 1 1 pour traiter la surface d'un substrat. 14. Utilisation de la dispersion selon la revendication 5 pour traiter la surface d'un substrat alcalin.